(57)【要約】【課題】  粘度であり、かつ硬化性に優れることに加えて、伸びとヤング率の双方に優れた硬化塗膜を得ることができるインクジェットインク用活性エネルギー線硬化型樹脂組成物を提供することを目的とする。【解決手段】  水酸基含有（メタ）アクリレート系化合物（ａ１）、多価イソシアネート系化合物（ａ２）及びポリオール系化合物（ａ３）を反応させてなるウレタン（メタ）アクリレート系化合物（Ａ）、水酸基含有（メタ）アクリレート系化合物（ｂ１）及び多価イソシアネート系化合物（ｂ２）を反応させてなるウレタン（メタ）アクリレート系化合物（Ｂ）、及び、エチレン性不飽和基を１つ有する窒素原子含有モノマー（Ｃ）を含有することを特徴とするインクジェットインク用活性エネルギー線硬化型樹脂組成物。【選択図】なし【特許請求の範囲】
【請求項１】
水酸基含有（メタ）アクリレート系化合物（ａ１）、多価イソシアネート系化合物（ａ２）及びポリオール系化合物（ａ３）を反応させてなるウレタン（メタ）アクリレート系化合物（Ａ）、
水酸基含有（メタ）アクリレート系化合物（ｂ１）及び多価イソシアネート系化合物（ｂ２）を反応させてなるウレタン（メタ）アクリレート系化合物（Ｂ）、及び、
エチレン性不飽和基を１つ有する窒素原子含有モノマー（Ｃ）、
を含有することを特徴とするインクジェットインク用活性エネルギー線硬化型樹脂組成物。
【請求項２】
エチレン性不飽和基を１つ有する窒素原子含有モノマー（Ｃ）の含有量が、ウレタン（メタ）アクリレート系化合物（Ａ）とウレタン（メタ）アクリレート系化合物（Ｂ）の合計１００重量部に対して、１〜９９重量部であることを特徴とする請求項１記載のインクジェットインク用活性エネルギー線硬化型樹脂組成物。
【請求項３】
エチレン性不飽和基を１つ有する窒素原子含有モノマー（Ｃ）が環状構造を有する窒素原子含有エチレン性不飽和化合物であることを特徴とする請求項１または２記載のインクジェットインク用活性エネルギー線硬化型樹脂組成物。
【請求項４】
水酸基含有（メタ）アクリレート系化合物（ａ１）、多価イソシアネート系化合物（ａ２）及びポリオール系化合物（ａ３）を反応させてなるウレタン（メタ）アクリレート系化合物（Ａ）、
水酸基含有（メタ）アクリレート系化合物（ｂ１）及び多価イソシアネート系化合物（ｂ２）を反応させてなるウレタン（メタ）アクリレート系化合物（Ｂ）、及び、
エチレン性不飽和基を１つ有する窒素原子含有エチレン性不飽和化合物（Ｃ）、
色材（Ｇ）
を含有することを特徴とする活性エネルギー線硬化型インクジェット用インク組成物。
【発明の詳細な説明】
【技術分野】
【０００１】
本発明は、インクジェットインク用活性エネルギー線硬化型樹脂組成物に関し、更に詳しくは低粘度でありかつ硬化性に優れ、さらには、伸びが大きく、高いヤング率を有する硬化塗膜を得ることができるインクジェットインク用活性エネルギー線硬化型樹脂組成物に関するものである。
【背景技術】
【０００２】
従来より、低Ｖｏｃ（揮発性有機化合物）による環境負荷の低減や乾燥工程が不要であることによる生産性向上等の利点から、紫外線硬化型のインクを用いて、インクジェット記録方式等により印刷を行う技術が知られている。近年では特に、高精細、他品種（多デザイン）が求められる分野において、紫外線硬化型のインクを用いたインクジェット印刷が好ましく用いられるようになっている。
【０００３】
かかる紫外線硬化型インク組成物は、紫外線を照射することにより高分子化される成分を含んでなるインク組成物であり、インク組成物を記録媒体に付着させた後、紫外線を照射することにより、インク組成物中の光重合開始剤がラジカル等を生成し、これによって、オリゴマー、モノマーが重合して硬化するため、インク組成物中の色材が記録媒体上に固着するものである。
【０００４】
ここで、紫外線硬化成分としてオリゴマー成分を用いると、インク組成物の粘度が上昇したり、保存安定性が低下する傾向があるため、インクジェット記録方式での印刷において、紫外線硬化型インク組成物をインクジェット記録装置の記録ヘッドに充填し、目詰まり等が発生せず安定した吐出により、インク組成物の小滴を飛翔させることは難しいものであり、粘度と物性のバランスのとれた紫外線硬化型インク組成物が求められる。
このようなインク組成物として、例えば特許文献１において、オリゴマー成分として、ポリオール成分由来の構造部位を含有するウレタン（メタ）アクリレート系化合物と、ポリオール成分由来の構造部位を有さないウレタン（メタ）アクリレート系化合物を併用した活性エネルギー線硬化型インク組成物が、低粘度であり、かつ硬化性に優れることが記載されている。
【先行技術文献】
【特許文献】
【０００５】
【特許文献１】特開２０１０−１５４８号公報
【発明の概要】
【発明が解決しようとする課題】
【０００６】
しかしながら、近年では、伸縮性のある基材（例えば、織布、不織布等の布や、皮革等）にもインクジェット印刷が適用されるようになり、印刷塗膜に割れや剥がれが生じないよう、基材の伸縮や屈曲等の動きに対する追従性、すなわち高ヤング率で高伸度であることがインクに要求されるようになっている。
特許文献１の技術では、オリゴマーのみから構成されるため、得られる印刷塗膜の弾性率が十分でなく、割れや剥がれ等が発生するものであった。
【０００７】
そこで、本発明は、このような背景下において、低粘度であり、かつ硬化性に優れることに加えて、伸びとヤング率の双方に優れた硬化塗膜を得ることができるインクジェットインク用活性エネルギー線硬化型樹脂組成物を提供することを目的とするものである。
【課題を解決するための手段】
【０００８】
しかるに本発明者等は、かかる事情に鑑み鋭意研究を重ねた結果、オリゴマー成分として、ポリオール成分由来の構造部位を含有するウレタン（メタ）アクリレート系化合物と、ポリオール成分由来の構造部位を有さないウレタン（メタ）アクリレート系化合物を併用することに加えて、モノマー成分として窒素原子を含有する単官能モノマーを含有させることにより、低粘度であり、かつ硬化性に優れ、さらには、伸びが大きく、高いヤング率を有する硬化塗膜を得ることができる活性エネルギー線硬化型樹脂組成物が得られることを見出し、本発明を完成させた。
【０００９】
即ち、本発明の要旨は、水酸基含有（メタ）アクリレート系化合物（ａ１）、多価イソシアネート系化合物（ａ２）及びポリオール系化合物（ａ３）を反応させてなるウレタン（メタ）アクリレート系化合物（Ａ）、水酸基含有（メタ）アクリレート系化合物（ｂ１）及び多価イソシアネート系化合物（ｂ２）を反応させてなるウレタン（メタ）アクリレート系化合物（Ｂ）、エチレン性不飽和基を１つ有する窒素原子含有モノマー（Ｃ）を含有することを特徴とするインクジェットインク用活性エネルギー線硬化型樹脂組成物に関するものである。また、これを用いてなる活性エネルギー線硬化型インクジェット用インク組成物も提供するものである。
【発明の効果】
【００１０】
本発明の活性エネルギー線硬化型インク組成物は、低粘度であり、かつ硬化性に優れ、さらには、硬化塗膜とした際に伸び、およびヤング率に優れるものである。したがって、インク組成物、特にはインクジェットインクとして特に有用なものである。
【発明を実施するための形態】
【００１１】
以下に本発明を詳細に説明する。
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。
【００１２】
＜ウレタン（メタ）アクリレート系化合物（Ａ）＞
本発明におけるウレタン（メタ）アクリレート系化合物（Ａ）は、水酸基含有（メタ）アクリレート系化合物（ａ１）、多価イソシアネート系化合物（ａ２）及びポリオール系化合物（ａ３）を反応させて得られるものであり、その構造中にポリオール（ａ３）由来の構造部位を有することを特徴とするものである。
【００１３】
水酸基含有（メタ）アクリレート系化合物（ａ１）としては、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、６−ヒドロキシヘキシル（メタ）アクリレート等のヒドロキシアルキル（メタ）アクリレート、２−ヒドロキシエチルアクリロイルホスフェート、２−（メタ）アクリロイロキシエチル−２−ヒドロキシプロピルフタレート、カプロラクトン変性２−ヒドロキシエチル（メタ）アクリレート、ジプロピレングリコール（メタ）アクリレート、脂肪酸変性−グリシジル（メタ）アクリレート、ポリエチレングリコールモノ（メタ）アクリレート、ポリプロピレングリコールモノ（メタ）アクリレート、２−ヒドロキシ−３−（メタ）アクリロイロキシプロピル（メタ）アクリレート、グリセリンジ（メタ）アクリレート、２−ヒドロキシ−３−アクリロイル−オキシプロピルメタクリレート、ペンタエリスリトールトリ（メタ）アクリレート、カプロラクトン変性ペンタエリスリトールトリ（メタ）アクリレート、エチレンオキサイド変性ペンタエリスリトールトリ（メタ）アクリレート、ジペンタエリスリトールペンタ（メタ）アクリレート、カプロラクトン変性ジペンタエリスリトールペンタ（メタ）アクリレート、エチレンオキサイド変性ジペンタエリスリトールペンタ（メタ）アクリレート等が挙げられる。これらは１種または２種以上組み合わせて使用することができる。
これらの中でも、硬化収縮を抑えることができインク組成物として使用し易くなる点でヒドロキシアルキル（メタ）アクリレートが好ましく用いられ、更に好ましくは、アルキル基の炭素数が１〜４のヒドロキシアルキル（メタ）アクリレート、特に好ましくは２−ヒドロキシエチルアクリレートである。
【００１４】
多価イソシアネート系化合物（ａ２）としては、例えば、トリレンジイソシアネート、ジフェニルメタンジイソシアネート、ポリフェニルメタンポリイソシアネート、変性ジフェニルメタンジイソシアネート、キシリレンジイソシアネート、テトラメチルキシリレンジイソシアネート、フェニレンジイソシアネート、ナフタレンジイソシアネート等の芳香族系ポリイソシアネート；ヘキサメチレンジイソシアネート、トリメチルヘキサメチレンジイソシアネート、リジンジイソシアネート、リジントリイソシアネート、水添化キシリレンジイソシアネート等の脂肪族系ポリイソシアネート、水添化ジフェニルメタンジイソシアネート、イソホロンジイソシアネート、ノルボルネンジイソシアネート、１，３−ビス（イソシアナトメチル）シクロヘキサン等の脂環式系ポリイソシアネート等のポリイソシアネート、および、前記ポリイソシアネートの３量体化合物、前記ポリイソシアネートの多量体化合物が挙げられる。また、アロファネート型ポリイソシアネート、ビュレット型ポリイソシアネート、日本ポリウレタン工業（株）製の「アクアネート１００」、「アクアネート１１０」、「アクアネート２００」、「アクアネート２１０」等の水分散型ポリイソシアネート、等も挙げられる。これらは１種または２種以上組み合わせて使用することができる。
【００１５】
これらの中でも、硬化塗膜の黄変性が少ない点から脂肪族系ポリイソシアネート、脂環式ポリイソシアネートが好ましく、さらには硬化収縮が小さい点でイソホロンジイソシアネート、水添加ジフェニルメタンジイソシアネート、水添加キシレンジイソシアネート、ヘキサメチレンジイソシアネートが好ましく、低粘度化と保存安定性のバランスから特にはイソホロンジイソシアネートが好ましい。
【００１６】
ポリオール系化合物（ａ３）としては、例えば、ポリエーテル系ポリオール、ポリエステル系ポリオール、ポリカーボネート系ポリオール、ポリオレフィン系ポリオール、ポリブタジエン系ポリオール、（メタ）アクリル系ポリオール、ポリシロキサン系ポリオール等が挙げられる。これらは１種または２種以上組み合わせて使用することができる。
これらの中でも、ポリエステル系ポリオール、ポリエーテル系ポリオールが、生成するウレタン（メタ）アクリレート系化合物の粘度が低くなる点で好ましく、特にはポリエーテル系ポリオールが好ましい。
【００１７】
前記ポリエーテル系ポリオールとしては、例えば、ポリエチレングリコール、ポリプロピレングリコール、ポリテトラメチレングリコール、ポリブチレングリコール、ポリヘキサメチレングリコール等のアルキレン構造含有ポリエーテル系ポリオールや、これらポリアルキレングリコールのランダム或いはブロック共重合体が挙げられる。
なかでも、低粘度化の点からポリプロピレングリコールが好ましい。
【００１８】
前記ポリエステル系ポリオールとしては、例えば、（ｉ）多価アルコールと多価カルボン酸との縮合重合物、（ｉｉ）環状エステル（ラクトン）の開環重合物、（ｉｉｉ）多価アルコール、多価カルボン酸及び環状エステルの３種類の成分による反応物などが挙げられる。
【００１９】
前記多価アルコールとしては、例えば、エチレングリコール、ジエチレングリコール、プロピレングリコール、ジプロピレングリコール、トリメチレングリコール、１，４−テトラメチレンジオール、１，３−テトラメチレンジオール、２−メチル−１，３−トリメチレンジオール、１，５−ペンタメチレンジオール、ネオペンチルグリコール、１，６−ヘキサメチレンジオール、３−メチル−１，５−ペンタメチレンジオール、２，４−ジエチル−１，５−ペンタメチレンジオール、グリセリン、トリメチロールプロパン、トリメチロールエタン、シクロヘキサンジオール類（１，４−シクロヘキサンジオールなど）、ビスフェノール類（ビスフェノールＡなど）、糖アルコール類（キシリトールやソルビトールなど）などが挙げられる。
【００２０】
前記多価カルボン酸としては、例えば、マロン酸、マレイン酸、フマル酸、コハク酸、グルタル酸、アジピン酸、スベリン酸、アゼライン酸、セバシン酸、ドデカンジオン酸等の脂肪族ジカルボン酸；１，４−シクロヘキサンジカルボン酸等の脂環式ジカルボン酸；テレフタル酸、イソフタル酸、オルトフタル酸、２，６−ナフタレンジカルボン酸、パラフェニレンジカルボン酸、トリメリット酸等の芳香族ジカルボン酸などが挙げられる。
【００２１】
前記環状エステルとしては、例えば、プロピオラクトン、β−メチル−δ−バレロラクトン、ε−カプロラクトンなどが挙げられる。
【００２２】
前記ポリカーボネート系ポリオールとしては、例えば、（ｉ）多価アルコールとホスゲンとの反応物、（ｉｉ）アルキレンカーボネート等の環状炭酸エステルの開環重合物などが挙げられる。
前記多価アルコールとしては、前記ポリエステル系ポリオールの説明中で例示の多価アルコール等が挙げられ、前記アルキレンカーボネートとしては、例えば、エチレンカーボネート、トリメチレンカーボネート、テトラメチレンカーボネート、ヘキサメチレンカーボネートなどが挙げられる。
なお、ポリカーボネート系ポリオールは、分子内にカーボネート結合を有し、末端がヒドロキシル基である化合物であればよく、カーボネート結合とともにエステル結合を有していてもよい。
【００２３】
前記ポリオレフィン系ポリオールとしては、飽和炭化水素骨格としてエチレン、プロピレン、ブテン等のホモポリマーまたはコポリマーを有し、その分子末端に水酸基を有するものが挙げられる。
【００２４】
ポリブタジエン系ポリオールとしては、炭化水素骨格としてブタジエンの共重合体を有し、その分子末端に水酸基を有するものが挙げられる。
ポリブタジエン系ポリオールは、その構造中に含まれるエチレン性不飽和基の全部または一部が水素化された水添化ポリブタジエンポリオールであってもよい。
【００２５】
前記（メタ）アクリル系ポリオールとしては、（メタ）アクリル酸エステルの重合体又は共重合体の分子内にヒドロキシル基を少なくとも２つ有しているものが挙げられる。かかる（メタ）アクリル酸エステルとしては、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸デシル、（メタ）アクリル酸ドデシル、（メタ）アクリル酸オクタデシル等の（メタ）アクリル酸アルキルエステル等が挙げられ、好ましくはアルキル基の炭素数が１〜２０、特に好ましくは１〜１０の（メタ）アクリル酸アルキルエステル等が挙げられる。
【００２６】
前記ポリシロキサン系ポリオールとしては、例えば、ジメチルポリシロキサンポリオールやメチルフェニルポリシロキサンポリオール等が挙げられる。
【００２７】
ポリオール系化合物（ａ３）の重量平均分子量としては、２００〜６０００が好ましく、より好ましくは５００〜４０００、更に好ましくは１０００〜３０００である。ポリオール系化合物（ａ３）の重量平均分子量が大きすぎると粘度が高くなる傾向があり、インク組成物とした場合、ヘッドの目詰まりの原因や安定に吐出できなくなる傾向がある。小さすぎると硬化の際の収縮が大きくなる傾向があり、密着性が低下したり、印刷面が割れたりする傾向がある。
【００２８】
ウレタン（メタ）アクリレート系化合物（Ａ）の製造法は、公知一般の方法に従い製造すればよく、通常、上記水酸基含有（メタ）アクリレート系化合物（ａ１）、多価イソシアネート系化合物（ａ２）、ポリオール系化合物（ａ３）を、反応器に一括又は別々に仕込み反応させればよい。
【００２９】
特には、ポリオール系化合物（ａ３）と多価イソシアネート系化合物（ａ２）とを予め反応させて得られる末端イソシアネート基含有反応生成物に、水酸基含有（メタ）アクリレート系化合物（ａ１）を反応させるのが、反応の安定性や副生成物の低減等の点で有用であり好ましい。
【００３０】
ポリオール系化合物（ａ３）と多価イソシアネート系化合物（ａ２）との反応は、公知の反応手段を用いて反応させることができる。その際、例えば、多価イソシアネート系化合物（ａ２）中のイソシアネート基：ポリオール系化合物（ａ３）中の水酸基とのモル比を通常２ｎ：（２ｎ−２）（ｎは２以上の整数）程度にすることにより、イソシアネート基を残存させ、水酸基含有（メタ）アクリレート系化合物（ａ１）との付加反応を可能にする。
【００３１】
前記ポリオール系化合物（ａ３）と多価イソシアネート系化合物（ａ２）とを予め反応させて得られる末端イソシアネート基含有反応生成物と、水酸基含有（メタ）アクリレート系化合物（ａ１）との付加反応も、公知の反応手段を用いて反応させればよい。
【００３２】
末端イソシアネート基含有反応生成物と水酸基含有（メタ）アクリレート系化合物（ａ１）との反応モル比は、例えば、末端イソシアネート基含有反応生成物のイソシアネート基が２個で、水酸基含有（メタ）アクリレート系化合物（ａ１）の水酸基が１個である場合は、通常、末端イソシアネート基含有反応生成物：水酸基含有（メタ）アクリレート系化合物（ａ１）が１：２程度であり、末端イソシアネート基含有反応生成物のイソシアネート基が３個で、水酸基含有（メタ）アクリレート系化合物（ａ１）の水酸基が１個である場合は、通常、末端イソシアネート基含有反応生成物：水酸基含有（メタ）アクリレート系化合物（ａ１）が１：３程度である。
この末端イソシアネート基含有反応生成物と水酸基含有（メタ）アクリレート系化合物（ａ１）との付加反応においては、反応系の残存イソシアネート基含有率が、通常０．５重量％以下になる時点で反応を終了させることにより、ウレタン（メタ）アクリレート系化合物（Ａ）を得ることができる。
【００３３】
かかるポリオール系化合物（ａ３）と多価イソシアネート系化合物（ａ２）との反応、更にその末端イソシアネート基含有反応生成物と水酸基含有（メタ）アクリレート系化合物（ａ１）との反応においては、反応を促進する目的で触媒を用いることも好ましい。
【００３４】
かかる触媒としては、例えば、ジブチル錫ジラウレート、トリメチル錫ヒドロキシド、テトラ−ｎ−ブチル錫等の有機金属化合物、オクトエ酸亜鉛、オクトエ酸錫、ナフテン酸コバルト、塩化第１錫、塩化第２錫等の金属塩、トリエチルアミン、ベンジルジエチルアミン、１，４−ジアザビシクロ［２，２，２］オクタン、１，８−ジアザビシクロ［５，４，０］ウンデセン、Ｎ，Ｎ，Ｎ′，Ｎ′−テトラメチル−１，３−ブタンジアミン、Ｎ−エチルモルホリン等のアミン系触媒、硝酸ビスマス、臭化ビスマス、ヨウ化ビスマス、硫化ビスマス等の他、ジブチルビスマスジラウレート、ジオクチルビスマスジラウレート等の有機ビスマス化合物や、２−エチルヘキサン酸ビスマス塩、ナフテン酸ビスマス塩、イソデカン酸ビスマス塩、ネオデカン酸ビスマス塩、ラウリル酸ビスマス塩、マレイン酸ビスマス塩、ステアリン酸ビスマス塩、オレイン酸ビスマス塩、リノール酸ビスマス塩、酢酸ビスマス塩、ビスマスリビスネオデカノエート、ジサリチル酸ビスマス塩、ジ没食子酸ビスマス塩等の有機酸ビスマス塩等のビスマス系触媒等が挙げられる。これらの中でも、ジブチル錫ジラウレート、１，８−ジアザビシクロ［５，４，０］ウンデセンが好適である。
【００３５】
またポリオール系化合物（ａ３）と多価イソシアネート系化合物（ａ２）との反応、更にその末端イソシアネート基含有反応生成物と水酸基含有（メタ）アクリレート系化合物（ａ１）との反応においては、イソシアネート基に対して反応する官能基を有しない有機溶剤、例えば、酢酸エチル、酢酸ブチル等のエステル類、メチルエチルケトン、メチルイソブチルケトン等のケトン類、トルエン、キシレン等の芳香族類等の有機溶剤を用いることができる。
【００３６】
また、反応温度は、通常３０〜９０℃、好ましくは４０〜８０℃であり、反応時間は、通常２〜１０時間、好ましくは３〜８時間である。
【００３７】
得られたウレタン（メタ）アクリレート系化合物（Ａ）の重量平均分子量としては、５００〜５００００であることが好ましく、更には１０００〜３００００であることが好ましい。かかる重量平均分子量が小さすぎると硬化塗膜が脆くなり、印刷面に割れが発生する傾向があり、大きすぎると高粘度となりノズルから安定的に吐出できにくくなる傾向がある。
【００３８】
尚、前記の重量平均分子量とは、標準ポリスチレン分子量換算による重量平均分子量であり、高速液体クロマトグラフィー（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０７、分離範囲：１００〜２×１０７、理論段数：１０、０００段／本、充填剤材質：スチレン−ジビニルベンゼン共重合体、充填剤粒径：１０μｍ）の３本直列を用いることにより測定される。
【００３９】
また、ウレタン（メタ）アクリレート系化合物（Ａ）の６０℃における粘度が１００，０００ｍＰａ・ｓ以下であることが好ましく、特には７０，０００ｍＰａ・ｓ以下、更には５０，０００ｍＰａ・ｓ以下であることが好ましい。かかる粘度が前記範囲外では塗工性が低下する場合があり好ましくない。なお、かかる粘度の下限としては、通常１００ｍＰａ・ｓである。
ここで、前記の粘度の測定法はＥ型粘度計によるものである。
【００４０】
＜ウレタン（メタ）アクリレート系化合物（Ｂ）＞
本発明におけるウレタン（メタ）アクリレート系化合物（Ｂ）は、水酸基含有（メタ）アクリレート系化合物（ｂ１）及び多価イソシアネート系化合物（ｂ２）を反応させて得られるものであり、該ウレタン（メタ）アクリレート系化合物（Ｂ）は、ポリオール成分由来の構造部位を有さないものである。
【００４１】
水酸基含有（メタ）アクリレート系化合物（ｂ１）としては、前記水酸基含有（メタ）アクリル酸系化合物（ａ１）で例示したものと同様のものが挙げられる。例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、６−ヒドロキシヘキシル（メタ）アクリレート等のヒドロキシアルキル（メタ）アクリレート、２−ヒドロキシエチルアクリロイルホスフェート、２−（メタ）アクリロイロキシエチル−２−ヒドロキシプロピルフタレート、カプロラクトン変性２−ヒドロキシエチル（メタ）アクリレート、ジプロピレングリコール（メタ）アクリレート、脂肪酸変性−グリシジル（メタ）アクリレート、ポリエチレングリコールモノ（メタ）アクリレート、ポリプロピレングリコールモノ（メタ）アクリレート、２−ヒドロキシ−３−（メタ）アクリロイロキシプロピル（メタ）アクリレート、グリセリンジ（メタ）アクリレート、２−ヒドロキシ−３−アクリロイル−オキシプロピルメタクリレート、ペンタエリスリトールトリ（メタ）アクリレート、カプロラクトン変性ペンタエリスリトールトリ（メタ）アクリレート、エチレンオキサイド変性ペンタエリスリトールトリ（メタ）アクリレート、ジペンタエリスリトールペンタ（メタ）アクリレート、カプロラクトン変性ジペンタエリスリトールペンタ（メタ）アクリレート、エチレンオキサイド変性ジペンタエリスリトールペンタ（メタ）アクリレート等が挙げられる。
これらの中でも、１個のエチレン性不飽和基を含有する化合物を用いることが、ウレタン（メタ）アクリレートの粘度が低くなる点で好ましい。
【００４２】
多価イソシアネート系化合物（ｂ２）としては、前記多価イソシアネート系化合物（ａ２）で例示したものと同様のものが挙げられ、例えば、芳香族系ポリイソシアネート、脂肪族系ポリイソシアネート、脂環式系ポリイソシアネート等のポリイソシアネートが挙げられる。具体的には、トリレンジイソシアネート、ジフェニルメタンジイソシアネート、水添化ジフェニルメタンジイソシアネート、ポリフェニルメタンポリイソシアネート、変性ジフェニルメタンジイソシアネート、水添化キシリレンジイソシアネート、キシリレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、１，３−ビス（イソシアナトメチル）シクロヘキサン、フェニレンジイソシアネート、リジンジイソシアネート、リジントリイソシアネート、ナフタレンジイソシアネート等のポリイソシアネート、前記ポリイソシアネートの３量体化合物、前記ポリイソシアネートの多量体化合物が挙げられる。
また、アロファネート型ポリイソシアネート、ビュレット型ポリイソシアネート、日本ポリウレタン工業（株）製の「アクアネート１００」、「アクアネート１１０」、「アクアネート２００」、「アクアネート２１０」等の水分散型ポリイソシアネート等も挙げられる。
【００４３】
これらの中でも、脂肪族多価イソシアネート系化合物が好ましく、更に好ましくは、硬化塗膜の黄変が少ない点や、硬化収縮が小さい点で、イソホロンジイソシアネート、水添化ジフェニルメタンジイソシアネート、水添化キシリレンジイソシアネートである。
【００４４】
なお、エチレン性不飽和基の個数を調整するためには、水酸基含有（メタ）アクリレート系化合物（ｂ１）と、多価イソシアネート系化合物（ｂ２）とを、適宜選択して用いればよい。
例えば、水酸基含有（メタ）アクリレート系化合物（ｂ１）として１個のエチレン性不飽和基を有するものを用いて、多価イソシアネート化合物（ｂ２）として、トリイソシアネート化合物を用いる場合には、ウレタン（メタ）アクリレート系化合物（Ｂ）中のエチレン性不飽和基数は３個となる。
【００４５】
ウレタン（メタ）アクリレート系化合物（Ｂ）の製造方法については、特に限定されるものではなく、前記ウレタン（メタ）アクリレート系化合物（Ａ）の製造方法に準じて製造すればよい。
【００４６】
なお、多価イソシアネート系化合物（ｂ２）と水酸基含有（メタ）アクリレート系化合物（ｂ１）との反応モル比は、例えば、多価イソシアネート系化合物（ｂ２）のイソシアネート基が２個で、水酸基含有（メタ）アクリレート系化合物（ｂ１）の水酸基が１個である場合は、通常、反応生成物：水酸基含有（メタ）アクリレート系化合物（ｂ１）が１：２程度であり、多価イソシアネート系化合物（ｂ２）のイソシアネート基が３個で、水酸基含有（メタ）アクリレート系化合物（ｂ１）の水酸基が１個である場合は、通常、反応生成物：水酸基含有（メタ）アクリレート系化合物（ｂ１）が１：３程度である。
この反応生成物と水酸基含有（メタ）アクリレート系化合物（ｂ１）との付加反応においては、反応系の残存イソシアネート基含有率が通常０．５重量％以下になる時点で反応を終了させることにより、ウレタン（メタ）アクリレート系化合物（Ｂ）を得ることができる。
【００４７】
得られたウレタン（メタ）アクリレート系化合物（Ｂ）の重量平均分子量としては３０００以下であることが好ましく、更には１５００以下であることが好ましい。かかる重量平均分子量が大きすぎると樹脂粘度が高くなる傾向がある。なお、重量平均分子量の下限としては、通常１５０であり、好ましくは２００である。
【００４８】
ここで、前記の重量平均分子量は、ウレタン（メタ）アクリレート（Ａ）での測定方法と同様にして測定される。
【００４９】
また、ウレタン（メタ）アクリレート系化合物（Ｂ）の６０℃における粘度が１０，０００ｍＰａ・ｓ以下であることが好ましく、特には７，０００Ｐａ・ｓ以下、更には５，０００ｍＰａ・ｓ以下であることが好ましい。
かかる粘度が前記範囲外では塗工性が悪くなる場合があり好ましくなく、かかる粘度の下限としては、通常１００ｍＰａ・ｓである。
ここで、前記の粘度の測定法はＥ型粘度計によるものである。
【００５０】
本発明の活性エネルギー線硬化型インク組成物は、ウレタン（メタ）アクリレート系化合物（Ａ）とウレタン（メタ）アクリレート系化合物（Ｂ）を含有するものであるが、この場合、ウレタン（メタ）アクリレート系化合物（Ａ）とウレタン（メタ）アクリレート系化合物（Ｂ）とをそれぞれ別々に製造したうえで混合してもよいし、また、ウレタン（メタ）アクリレート系化合物（Ａ）とウレタン（メタ）アクリレート系化合物（Ｂ）の原料を一括仕込みして同時に反応させることによりウレタン（メタ）アクリレート系化合物（Ａ）とウレタン（メタ）アクリレート系化合物（Ｂ）の混合物としてもよい。
【００５１】
また、本発明におけるウレタン（メタ）アクリレート系化合物（Ａ）とウレタン（メタ）アクリレート系化合物（Ｂ）を構成する多価イソシアネート系化合物および水酸基含有（メタ）アクリレート系化合物に関しては、ウレタン（メタ）アクリレート系化合物（Ａ）、ウレタン（メタ）アクリレート系化合物（Ｂ）それぞれ同じものを用いてもよいし、異なるものを用いてもよい。特には、ウレタン（メタ）アクリレート系化合物（Ａ）及びウレタン（メタ）アクリレート系化合物（Ｂ）が、同じ多価イソシアネート系化合物および水酸基含有（メタ）アクリレート系化合物からなる場合が、製造効率がよい点で好ましい。
【００５２】
具体的には、ウレタン（メタ）アクリレート系化合物（Ａ）とウレタン（メタ）アクリレート系化合物（Ｂ）の原料を一括して仕込み反応させて、（Ａ）と（Ｂ）の混合物を製造する場合の原料の反応モル比としては、水酸基含有（メタ）アクリレート系化合物：多価イソシアネート系化合物：ポリオール系化合物＝１〜１．５：１：０．２〜０．５であることが好ましい。
【００５３】
活性エネルギー線硬化型インク組成物中のウレタン（メタ）アクリレート系化合物（Ａ）及びウレタン（メタ）アクリレート系化合物（Ｂ）の含有量（（Ａ）と（Ｂ）の和）としては、後述のエチレン性不飽和基を１つ有する窒素原子含有モノマー（Ｃ）、重合性モノマー（Ｄ）及び色材（Ｅ）を含む場合において、（Ａ）〜（Ｅ）成分の合計１００重量部に対して、０．１〜２０重量部であることが好ましく、特に好ましくは１〜１７重量部、殊に好ましくは３〜１５重量部である。
ウレタン（メタ）アクリレート系化合物（Ａ）およびウレタン（メタ）アクリレート系化合物（Ｂ）の含有量が少なすぎると、硬化性が低下し強度が低下する傾向があり、多すぎると粘度が高くなり塗工適正が低下する傾向がある。
【００５４】
また、ウレタン（メタ）アクリレート系化合物（Ａ）とウレタン（メタ）アクリレート系化合物（Ｂ）の含有割合（重量比）としては、（Ａ）：（Ｂ）＝９９：１〜６０：４０であることが好ましく、特に好ましくは（Ａ）：（Ｂ）＝９５：５〜７０：３０、殊に好ましくは（Ａ）：（Ｂ）＝９０：１０〜７５：２５である。
ウレタン（メタ）アクリレート系化合物（Ａ）の含有割合が多すぎると、粘度が高くなり塗工性が低下する傾向があり、少なすぎると硬化収縮が大きくなり塗膜が割れやすくなる傾向がある。
【００５５】
＜エチレン性不飽和基を１つ有する窒素原子含有モノマー（Ｃ）＞
エチレン性不飽和基を１つ有する窒素原子含有モノマー（Ｃ）（以下、窒素原子含有モノマー（Ｃ）と記載する。）としては、
例えば、アクリロイルモルホリン（Ｔｇ：１４５℃）、（メタ）アクリロイルピロリドン、（メタ）アクリロイルピペリジン、（メタ）アクリロイルピロリジン、（メタ）アクリロイルアジリジン等の環状構造を有する窒素原子含有モノマーや、アクリルアミド（Ｔｇ：１５３℃）、Ｎ−メチルアクリルアミド（Ｔｇ：１７１℃）、ジエチルアクリルアミド（Ｔｇ：８１℃）、ジメチルアクリルアミド（Ｔｇ：１１９℃）、イソプロピルアクリルアミド（Ｔｇ：１３４℃）、ｔ−ブチルアクリルアミド（Ｔｇ：１３５℃）、フェニルアクリルアミド（Ｔｇ：１６０℃）、ヒドロキシエチルアクリルアミド（Ｔｇ：９８℃）、ジメチルアミノプロピルアクリルアミド（Ｔｇ：１３４℃）、ダイアセトンアクリルアミド（Ｔｇ：８６℃）、アクリロニトリル（Ｔｇ：１０４℃）、等があげられる。
【００５６】
中でも、低皮膚刺激性、硬化塗膜のヤング率と伸度のバランスの点から環状構造を有する窒素原子含有モノマーが好ましく、特にはアクリロイルモルホリンが好ましい。
【００５７】
また、本発明においては、硬化塗膜のヤング率と伸度のバランスの点から、ホモポリマーとした時のガラス転移温度が２０℃以上である窒素原子含有モノマー（Ｃ）を用いることが好ましく、特には４０℃以上が好ましく、更には６０℃以上が好ましい。
なお、モノマーのホモポリマーとした際のガラス転移温度は、通常示差走査熱量計（ＤＳＣ）により測定されるものである。
【００５８】
上記窒素原子含有モノマー（Ｃ）の含有量は、上記ウレタン（メタ）アクリレート系化合物（Ａ）と（Ｂ）の合計１００重量部に対して１〜９９重量部であることが好ましく、特に好ましくは５〜９０重量部、更に好ましくは１０〜８０重量部、殊に好ましくは１５〜７０重量部である。
かかる含有量が少なすぎると、樹脂組成物の粘度が高くなりインクジェット用には不向きとなり、また、硬化塗膜のヤング率が小さくなる傾向がある。含油量が多すぎると、硬化性が低下し、また、所望の伸長性が得られなくなり効果塗膜が割れる傾向がある。
【００５９】
なお、本発明においては、上記窒素原子含有モノマー（Ｃ）とともに、それ以外の、他のエチレン性不飽和基を１つ有するモノマー（Ｄ）（以下、その他の単官能モノマー（Ｄ）と記載することがある。）を用いてもよい。その他の単官能モノマー（Ｄ）の含有量としては、エチレン性不飽和基を１つ有するモノマー全体に対して、０〜５０重量％であることが好ましく、特に好ましくは５〜４０重量％、更に好ましくは１０〜３０重量％である。その他の単官能モノマー（Ｄ）の含有割合が高すぎると、硬化塗膜が柔軟になりすぎて高いヤング率が得られない傾向がある。
【００６０】
その他の単官能モノマー（Ｄ）としては、エチレン性不飽和基を１つ含有するモノマーであればよく、例えば、スチレン、ビニルトルエン、クロロスチレン、α−メチルスチレン、メチル（メタ）アクリレート、エチル（メタ）アクリレート、アクリロニトリル、酢酸ビニル、２−ヒドロキシエチル（メタ）アクリレート、２−ヒドロキシプロピル（メタ）アクリレート、２−ヒドロキシブチル（メタ）アクリレート、フェノキシエチル（メタ）アクリレート、２−フェノキシ−２−ヒドロキシプロピル（メタ）アクリレート、２−ヒドロキシ−３−フェノキシプロピル（メタ）アクリレート、３−クロロ−２−ヒドロキシプロピル（メタ）アクリレート、グリセリンモノ（メタ）アクリレート、グリシジル（メタ）アクリレート、ラウリル（メタ）アクリレート、シクロヘキシル（メタ）アクリレート、イソボルニル（メタ）アクリレート、トリシクロデカニル（メタ）アクリレート、ジシクロペンテニル（メタ）アクリレート、ｎ−ブチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、イソデシル（メタ）アクリレート、ドデシル（メタ）アクリレート、ｎ−ステアリル（メタ）アクリレート、ベンジル（メタ）アクリレート、フェノールエチレンオキサイド変性（メタ）アクリレート、ノニルフェノールプロピレンオキサイド変性（メタ）アクリレート、２−（メタ）アクリロイルオキシ−２−ヒドロキシプロピルフタレート等のフタル酸誘導体のハーフエステル（メタ）アクリレート、フルフリル（メタ）アクリレート、カルビトール（メタ）アクリレート、ベンジル（メタ）アクリレート、ブトキシエチル（メタ）アクリレート、アリル（メタ）アクリレート、２−ヒドロキシエチルアクリルアミド等が挙げられる。
【００６１】
また、前記のその他の単官能モノマー（Ｄ）の他にアクリル酸のミカエル付加物あるいは２−アクリロイルオキシエチルジカルボン酸モノエステルも挙げられ、アクリル酸のミカエル付加物としては、アクリル酸ダイマー、メタクリル酸ダイマー、アクリル酸トリマー、メタクリル酸トリマー、アクリル酸テトラマー、メタクリル酸テトラマー等が挙げられる。また、特定の置換基をもつカルボン酸である２−アクリロイルオキシエチルジカルボン酸モノエステルとしては、例えば２−アクリロイルオキシエチルコハク酸モノエステル、２−メタクリロイルオキシエチルコハク酸モノエステル、２−アクリロイルオキシエチルフタル酸モノエステル、２−メタクリロイルオキシエチルフタル酸モノエステル、２−アクリロイルオキシエチルヘキサヒドロフタル酸モノエステル、２−メタクリロイルオキシエチルヘキサヒドロフタル酸モノエステル等が挙げられる。更に、オリゴエステルアクリレートも挙げられる。
【００６２】
また、本発明においては、インクジェット用インクの硬化速度を上げるために、エチレン性不飽和基を２個以上有する多官能モノマー（Ｅ）を含有することもできる。
多官能モノマー（Ｅ）としては、例えば、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、１，６−ヘキサンジオールジ（メタ）アクリレート、１，６−ヘキサンジオールエチレンオキサイド変性ジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート、イソシアヌル酸エチレンオキサイド変性ジアクリレート、２−（メタ）アクリロイルオキシエチルアシッドホスフェートジエステル等のエチレン性不飽和基を２個有するモノマー；トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリ（メタ）アクリロイルオキシエトキシトリメチロールプロパン、グリセリンポリグリシジルエーテルポリ（メタ）アクリレート、イソシアヌル酸エチレンオキサイド変性トリアクリレート、エチレンオキサイド変性ジペンタエリスリトールペンタ（メタ）アクリレート、エチレンオキサイド変性ジペンタエリスリトールヘキサ（メタ）アクリレート、エチレンオキサイド変性ペンタエリスリトールトリ（メタ）アクリレート、エチレンオキサイド変性ペンタエリスリトールテトラ（メタ）アクリレート、カプロラクトン変性ジペンタエリスリトールペンタ（メタ）アクリレート、カプロラクトン変性ジペンタエリスリトールヘキサ（メタ）アクリレート、カプロラクトン変性ペンタエリスリトールトリ（メタ）アクリレート、カプロラクトン変性ペンタエリスリトールテトラ（メタ）アクリレート、コハク酸変性ペンタエリスリトールトリ（メタ）アクリレート等のエチレン性不飽和基を３個以上有するモノマーが挙げられる。
【００６３】
かかる多官能モノマー（Ｅ）の含有量は、（Ａ）〜（Ｄ）成分の合計１００重量部に対して、５〜５０重量部であることが好ましく、より好ましくは１０〜４０重量部である。多官能モノマー（Ｅ）が多すぎると硬化塗膜が硬くなり、高い伸びが得られなくなる傾向がある。
【００６４】
本発明の活性エネルギー線硬化性樹脂組成物においては、硬化性を付与するために、さらに光重合開始剤（Ｆ）を含有させることが好ましい。
【００６５】
前記光重合開始剤（Ｆ）としては、特に限定されるものではなく、例えば、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー等のアセトフェノン類；ベンゾイン、ベンゾインメチルエーテル、ベンゾインエチルエーテル、ベンゾインイソプロピルエーテル、ベンゾインイソブチルエーテル等のベンゾイン類；ベンゾフェノン、ｏ−ベンゾイル安息香酸メチル、４−フェニルベンゾフェノン、４−ベンゾイル−４′−メチル−ジフェニルサルファイド、３，３′，４，４′−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド等のベンゾフェノン類；２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド等のチオキサントン類；２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイド等のアシルフォスフォンオキサイド類；等があげられる。なお、これら光重合開始剤（Ｅ）は、１種のみが単独で用いられてもよいし、２種以上が併用されてもよい。
【００６６】
これらの中でもα−アミノアルキルフェノン等のα−アミノケトン系光重合開始剤、α−ヒドロキシアルキルフェノン等のα−ヒドロキシケトン系光重合開始剤、モノアシルフォスフィンオキサイド、ビスアシルフォスフィンオキサイド等のアシルフォスフィンオキサイド系光重合開始剤が好ましく用いられ、特には、α−ヒドロキシアルキルフェノン、ビスアシルフォスフィンオキサイドが、光硬化を目的にインク組成物へ照射された波長の光を吸収してラジカルが発生し、硬化反応効率的に行なうことが可能となる点で好ましい。
【００６７】
また、これらの助剤として、トリエタノールアミン、トリイソプロパノールアミン、４，４′−ジメチルアミノベンゾフェノン（ミヒラーケトン）、４，４′−ジエチルアミノベンゾフェノン、２−ジメチルアミノエチル安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等を併用することも可能である。
【００６８】
光重合開始剤（Ｆ）の含有量としては、（Ａ）〜（Ｅ）成分の合計１００重量部に対して０．１〜３０重量部であることが好ましい。光重合開始剤（Ｆ）の含有量が少なすぎると、酸素阻害の影響が大きくなり、硬化が不足する傾向があり、多すぎると耐久性が低下する傾向がある。
【００６９】
かくして、本発明のウレタン（メタ）アクリレート系化合物（Ａ）、ウレタン（メタ）アクリレート系化合物（Ｂ）、エチレン性不飽和基を１つ有する窒素原子含有モノマー（Ｃ）を含有するインクジェットインク用活性エネルギー線硬化型樹脂組成物を得ることができる。
【００７０】
本発明の活性エネルギー線硬化型樹脂組成物は、低粘度でかつ硬化性に優れ、伸びとヤング率の双方ともに優れた硬化塗膜を得ることができるため、インクジェットインク用活性エネルギー線硬化型樹脂組成物として有用であり、色材（Ｇ）やその他成分を配合し、インクジェット用インク組成物として用いることができる。
【００７１】
本発明における色材（Ｇ）とは、染料、顔料のいずれであってもよいが、印刷物の耐久性の点で顔料の方が好ましい。
【００７２】
前記染料としては、例えば、直接染料、酸性染料、食用染料、塩基性染料、反応性染料、分散染料、建染染料、可溶性建染染料、反応分散染料、など通常インクジェット記録に使用される各種染料を使用することができる。
【００７３】
前記顔料としては、特に限定されるものではなく、無機顔料、有機顔料のどちらを用いてもよい。
【００７４】
かかる無機顔料としては、例えば、酸化チタン、酸化鉄、コンタクト法、ファーネス法、サーマル法などの公知の方法によって製造されたカーボンブラック等を使用することができる。
【００７５】
また、かかる有機顔料としては、例えば、アゾレーキ、不溶性アゾ顔料、縮合アゾ顔料、キレートアゾ顔料等のアゾ顔料、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等の多環式顔料、塩基性染料型キレート、酸性染料型キレート等の染料キレート、ニトロ顔料、ニトロソ顔料、アニリンブラック等を使用することができる。
【００７６】
顔料の具体例としては、カーボンブラックとして、Ｃ．Ｉ．ピグメントブラック７；三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等；、コロンビア社製のＲａｖｅｎ５７５０、同５２５０、同５０００、同３５００、同１２５５、同７００等；、キャボット社製のＲｅｇａｌ  ４００Ｒ、同３３０Ｒ、同６６０Ｒ、Ｍｏｇｕｌ  Ｌ、同７００、Ｍｏｎａｒｃｈ８００、同８８０、同９００、同１０００、同１１００、同１３００、同１４００等；デグサ社製のＣｏｌｏｒ  Ｂｌａｃｋ  ＦＷ１、同ＦＷ２、同ＦＷ２Ｖ、同ＦＷ１８、同ＦＷ２００、Ｃｏｌｏｒ  Ｂｌａｃｋ  Ｓ１５０、同Ｓ１６０、同Ｓ１７０、Ｐｒｉｎｔｅｘ  ３５、同Ｕ、同Ｖ、同１４０Ｕ、Ｓｐｅｃｉａｌ  Ｂｌａｃｋ  ６、同５、同４Ａ、同４等；が挙げられる。
【００７７】
イエローインクに使用される顔料としては、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００７８】
また、マゼンタインクに使用される顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントヴァイオレット  １９等が挙げられる。
【００７９】
さらに、シアンインクに使用される顔料としては、Ｃ．Ｉ．ピグメントブルー１、２、３、１５：３、１５：４、６０、１６、２２が挙げられる。
【００８０】
かかる顔料の平均粒径については、１０〜２００ｎｍであることが好ましく、より好ましくは５０〜１５０ｎｍである。
【００８１】
また、金、銀、銅、アルミニウム、真鍮、チタニウム等の金属単体及び／又はそれらの合金による金属顔料や中空白色樹脂エマルジョン顔料を色材として用いる事も可能であり、この場合には、平均粒子径が１００ｎｍ〜５μｍの範囲にあることが好ましく、より好ましくは３００ｎｍ〜３μｍ程度である。
【００８２】
インク組成物における色材（Ｇ）の含有量は、（Ａ）〜（Ｅ）成分の合計１００重量部に対して、０．１〜２５重量部であることが好ましく、より好ましくは０．５〜１５重量部である。
【００８３】
本発明の好ましい態様によれば、これらの顔料は、分散剤または界面活性剤でモノマー媒体中に分散させて得られた顔料分散液としてインク組成物とすることができる。好ましい分散剤としては、顔料分散液を調製するのに慣用されている分散剤、例えば高分子分散剤（ポリオキシアルキレンポリアルキレンポリアミンなど）を使用することができる。
【００８４】
また、インク組成物が色材を含有する場合、その色材を含有するインク組成物は、各色毎の複数有するものであっても良い。例えば、イエロー、マゼンタ、シアン、ブラックの基本４色に加えて、それぞれの色毎に同系列の濃色や淡色を加える場合、マゼンタに加えて淡色のライトマゼンタ、濃色のレッド、シアンに加えて淡色のライトシアン、濃色のブルー、ブラックに加えて淡色であるグレイ、ライトブラック、濃色であるマットブラックが挙げられる。
【００８５】
また、本発明のインク組成物は、不溶性の蛍光色材、蛍光増白剤、蛍光色材を含有する微粒子を含んでいてもよい。これら微粒子を含むことにより、これら色材がある波長の光を吸収しより長波長側である青色の可視光を放出する特性を有しているため、補色である黄色をマスキングし、より白さを際立たせる効果があるため好ましい。
【００８６】
また、活性エネルギー線硬化型インクに使用し得る、公知公用のその他の成分として、湿潤剤、浸透溶剤、ｐＨ調整剤、防腐剤、防かび剤等を添加しても良い。
この他にも、必要に応じてレベリング添加剤、マット剤、膜物性を調整するためのポリエステル系樹脂、ポリウレタン系樹脂、ビニル系樹脂、アクリル系樹脂、ゴム系樹脂、ワックス類を使用することができる。
【００８７】
本発明の活性エネルギー線硬化型樹脂組成物およびインク組成物は、活性エネルギー線を照射することにより硬化する。
【００８８】
活性エネルギー線を照射するに当たっては、活性エネルギー線として、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線照射による硬化が有利である。
【００８９】
紫外線照射には、１５０〜４５０ｎｍ波長域の光を発する高圧水銀ランプ、超高圧水銀灯、カーボンアーク灯、メタルハライドランプ、キセノンランプ、ケミカルランプ、無電極放電ランプ等を用いることができる。
また、紫外線発光ダイオード（紫外線ＬＥＤ）や紫外線発光半導体レーザ等の紫外線発光半導体素子により、紫外線照射を行うことができる。
【００９０】
本発明において、活性エネルギー線の照射量としては、通常１０〜２０，０００ｍＪ／ｃｍ2であり、好ましくは５０〜１５０００ｍＪ／ｃｍ2、特に好ましくは、１００〜１００００ｍＪ／ｃｍ2である。
【００９１】
本発明にかかるインク組成物の記録方法としては、インクジェット印刷、ＵＶフレキソ印刷、ＵＶグラビア印刷等が好適に挙げられるが、特にはインクジェット印刷に好適であり、膜強度に優れるとともに、硬化性にも優れ、鮮明な画像を形成することができる。
【００９２】
本発明のインク組成物をインクジェット記録方式で使用する場合には、インク組成物の粘度は、２５℃で１５ｍＰａ・ｓ以下であることが好ましく、特に好ましくは１０ｍＰａ・ｓ以下、更に好ましくは５ｍＰａ・ｓ以下である。
【００９３】
本発明のインク組成物は、１液型のインク組成物として用いてもよいし、２液型のインク組成物として用いてもよい。
２液型インク組成物として用いる場合には、色材を含有する組成物と、光重合開始剤を含有する組成物に分けることが、インク組成物の硬化性能に優れ、耐擦性や印字信頼性に優れる点で好ましい。
また、２液型のインク組成物として用いる場合は、あらかじめ２液を混合してから記録媒体上に付着させる形態でもよいし、２液を混合せずに、それぞれを同時または複数回に分け記録媒体上の同位置に付着させる形態で用いてもよい。
【００９４】
かくして、本発明のウレタン（メタ）アクリレート系化合物（Ａ）、ウレタン（メタ）アクリレート系化合物（Ｂ）、エチレン性不飽和基を１つ有する窒素原子含有モノマー（Ｃ）及び色材（Ｇ）を含有するインクジェット用インク組成物を得ることができる。
【実施例】
【００９５】
以下、実施例をあげて本発明をさらに具体的に説明するが、本発明はその要旨を超えない限り以下の実施例に限定されるものではない。なお、例中、「部」、「％」とあるのは、断りのない限り重量基準を意味する。
【００９６】
ウレタン（メタ）アクリレート系化合物（Ａ）および（Ｂ）を以下の製造例に従い製造した。
【００９７】
＜製造例１＞
攪拌機を備えた反応容器に、ポリオキシプロピレングリコール（三洋化成工業（株）製、「サンニックス  ＰＰ−２０００」）６７．１部、イソホロンジイソシアネート１９．８部入れ、温度８０℃で６時間撹拌した。ジブチル錫ジラウレート４０ｐｐｍを添加し、更に２時間撹拌した後に６０℃まで温度を下げ、２−ヒドロキシエチルアクリレート１３．１部、ＢＨＴ（ジブチルヒドロキシトルエン）４００ｐｐｍを加え、更に６０℃にて撹拌し、イソシアネート残基が０．３％を下回った時点で反応を止め、ウレタン（メタ）アクリレート系化合物（Ａ−１）および（Ｂ−１）の混合物［ＵＡ−１］１００部を得た。
なお、上記ウレタン（メタ）アクリレート系化合物［ＵＡ−１］がウレタン（メタ）アクリレート系化合物（Ａ−１）および（Ｂ−１）の混合物であることは、前述の重量平均分子量の測定時と同様の測定方法によりＧＰＣを測定した際に、分子量の異なる２つのピークが得られていることから判断した。ウレタン（メタ）アクリレート系化合物（Ａ−１）とウレタン（メタ）アクリレート系化合物（Ｂ−１）の理論含有量は、（Ａ−１）＝８１．９２部、（Ｂ−１）＝１７．６３部である。
【００９８】
【表１】
2018070765.tif 000002
【００９９】
上記製造例１で製造したウレタン（メタ）アクリレート系化合物を用いて、下記実施例１〜２、比較例１〜２の活性エネルギー線硬化型樹脂組成物を製造した。
【０１００】
＜実施例１＞
ウレタン（メタ）アクリレート系化合物（Ａ）およびウレタン（メタ）アクリレート系化合物（Ｂ）として、製造例１で得られた［ＵＡ−１］を７０部、（Ｃ）成分としてアクリロイルモルホリン（Ｃ−１）３０部、光重合開始剤（Ｆ）としてチバ・ジャパン社製：「イルガキュア１８４」を４部配合し、ガラスビーズと共にディスパーを用いて混合し、活性エネルギー線硬化型樹脂組成物を得た。
＜実施例２＞
実施例１において、（Ｃ）成分としてアクリロイルモルホリンの代わりに、ジメチルアクリルアミド（Ｃ−２）を用いた以外は実施例１と同様にして、活性エネルギー線硬化型インク組成物を得た。
【０１０１】
＜比較例１＞
実施例１において、（Ｃ）成分としてアクリロイルモルホリンの代わりに、イソボルニルアクリレート（Ｃ’−１）を用いた以外は実施例１と同様にして、活性エネルギー線硬化型インク組成物を得た。
【０１０２】
＜比較例２＞
実施例１において、（Ｃ）成分としてアクリロイルモルホリンの代わりに、イソデシルアクリレート（Ｃ’−２）を用いた以外は実施例１と同様にして、活性エネルギー線硬化型インク組成物を得た。
【０１０３】
上記実施例１〜２、比較例１〜２で得られた活性エネルギー線硬化型樹脂組成物を用いて、得られた硬化塗膜のヤング率、強度、伸びを測定し、下記の通り評価した。結果を下記表２に記す。
【０１０４】
＜硬化塗膜の作成＞
活性エネルギー線硬化型組成物を離形性ポリエチレンテレフタレート（ＰＥＴ）フィルム（厚み２５μｍ）にアプリケーターにより、硬化後の塗膜が１００μｍとなるように塗布し、３６５ｎｍ波長の紫外線を、照射強度２００ｍＷ／ｃｍ2、積算光量８００ｍＪ／ｃｍ2になるような条件で照射し、硬化塗膜を得た。ついで、この硬化塗膜をダンベルで打ち抜いて、幅１５ｃｍ、長さ７５ｍｍとなるように短冊状サンプルを作製した後、ＰＥＴフィルムから硬化塗膜を剥離し、これを測定用サンプル片とした。
【０１０５】
＜ヤング率＞
上記で得られた測定用サンプル片（硬化塗膜）を、温度２３℃、湿度５０％下で、引っ張り試験機「ＡＧ−Ｘ」（島津製作所社製）を用い、ＪＩＳ  Ｋ  ７１２７に準拠して引っ張り試験を行った。引っ張り速度は１０ｍｍ／ｍｉｎで、降伏点までの傾きからヤング率を測定した。
【０１０６】
＜伸度＞
上記で得られた測定用サンプル片（硬化塗膜）を、温度２３℃、湿度５０％下で、引っ張り試験機「ＡＧ−Ｘ」（島津製作所社製）を用い、ＪＩＳ  Ｋ  ７１２７に準拠して引っ張り試験を行った。引っ張り速度は１０ｍｍ／ｍｉｎで、塗膜の破断点における伸度を測定した。
【０１０７】
＜強度＞
上記で得られた測定用サンプル片（硬化塗膜）を、温度２３℃、湿度５０％下で、引っ張り試験機「ＡＧ−Ｘ」（島津製作所社製）を用い、ＪＩＳ  Ｋ  ７１２７に準拠して引っ張り試験を行った。引っ張り速度は１０ｍｍ／ｍｉｎで、塗膜の破断点における強度を測定し、下記の基準にて評価した。
【０１０８】
【表２】
2018070765.tif 000003
【０１０９】
上記の結果から、オリゴマー成分として、ポリオール成分由来の構造部位を含有するウレタン（メタ）アクリレート系化合物と、ポリオール成分由来の構造部位を有さないウレタン（メタ）アクリレート系化合物を併用し、さらに、窒素原子を含有する単官能モノマーを含有する活性エネルギー線硬化性樹脂組成物を用いてなる実施例では、ヤング率、伸度ともに高く、強度的にも優れていることが分かる。
【０１１０】
これに対して、窒素原子を含有する単官能モノマーを含有せず、窒素原子を含有する単官能モノマー以外の単官能モノマー含有する活性エネルギー線硬化性樹脂組成物用いてなる比較例１、２ではヤング率が著しく低いものであることがわかる。
【産業上の利用可能性】
【０１１１】
本発明のインクジェットインク用活性エネルギー線硬化型樹脂組成物は、低粘度であり、かつ硬化性に優れ、さらには、高い伸度とヤング率を有する硬化塗膜を得ることができるため、活性エネルギー線硬化型インクジェット用インクとして有用である。